(57)【要約】【課題】基板ガラス本来の強度を失うことなく、艶のないマットの表現が可能な電磁調理器用ガラストッププレートを提供すること。【解決手段】透明低膨張ガラスからなる基板ガラス２の裏面２２に、ガラス組成物からなるマット装飾用ガラス３を１層又は複数層積層し、さらに、光沢層あるいは遮光層４を１層又は複数層積層してなる。基板ガラス２は、線熱膨張係数が−１０〜３０×１０-7／℃（３０〜５００℃）であり、マット装飾用ガラス３は、線熱膨張係数が−１０〜３０×１０-7／℃（３０〜５００℃）である。ガラス組成物は、β−石英、β−スポジューメン、チタン酸アルミニウム、コーディエライト等の低膨張結晶を少なくとも１種以上含有する。【選択図】図１
2008016318.tif 000002
【特許請求の範囲】
【請求項１】
透明低膨張ガラスからなる基板ガラスの裏面に、ガラス組成物からなるマット装飾用ガラスを１層又は複数層積層し、さらに、光沢層あるいは遮光層を１層又は複数層積層してなり、
上記基板ガラスは、線熱膨張係数が−１０〜３０×１０-7／℃（３０〜５００℃）であり、
上記マット装飾用ガラスは、線熱膨張係数が−１０〜３０×１０-7／℃（３０〜５００℃）であることを特徴とする電磁調理器用ガラストッププレート。
【請求項２】
請求項１において、上記ガラス組成物は、β−石英、β−スポジューメン、チタン酸アルミニウム、コーディエライト等の低膨張結晶を少なくとも１種以上含有することを特徴とする電磁調理器用ガラストッププレート。
【請求項３】
請求項１又は２において、上記マット装飾用ガラスは、無機顔料を８０ｗｔ％以下含有することを特徴とする電磁調理器用ガラストッププレート。
【請求項４】
請求項１〜３のいずれか一項において、上記マット装飾用ガラスは、任意のパターンを形成するように積層されていることを特徴とする電磁調理器用ガラストッププレート。
【請求項５】
請求項１〜４のいずれか一項において、上記光沢層は、パール調材料とガラス組成物とからなるパール調絵具からなることを特徴とする電磁調理器用ガラストッププレート。
【請求項６】
請求項１〜５のいずれか一項において、上記光沢層は、パール調材料と、シリコーンレジンあるいはシリカ質ゾルとからなるパール調絵具からなることを特徴とする電磁調理器用ガラストッププレート。
【請求項７】
請求項１〜６のいずれか一項において、上記遮光層は、ラスター彩からなることを特徴とする電磁調理器用ガラストッププレート。
【請求項８】
請求項１〜７のいずれか一項において、上記遮光層は、無機顔料とガラス組成物とからなることを特徴とする電磁調理器用ガラストッププレート。
【請求項９】
請求項１〜８のいずれか一項において、上記基板ガラスは、β−石英固溶体やβ−スポジューメンを主結晶とする透明低膨張結晶化ガラス板であることを特徴とする電磁調理器用ガラストッププレート。
【請求項１０】
請求項１〜９のいずれか一項において、電磁調理器用ガラストッププレートの調理面側の一部あるいは全面にガラス組成物からなる調理面装飾用ガラスが形成されていることを特徴とする電磁調理器用ガラストッププレート。
【請求項１１】
透明低膨張ガラスからなる基板ガラスの裏面に、マット装飾用ガラスを１層又は複数層積層し、さらに、光沢層あるいは遮光層を１層又は複数層積層して電磁調理器用ガラストッププレートを製造する方法であって、
β−石英、β−スポジューメン、チタン酸アルミニウム、コーディエライト等の低膨張結晶を少なくとも１種以上含有するガラス組成物に有機樹脂を加えたペーストを、上記基板ガラスの裏面に塗布し、
７００〜９００℃の範囲で熱処理を行うことによりマット装飾用ガラスを形成し、
その後、上記光沢層又は遮光層を形成するためのペーストをさらに上記基板ガラスの裏面に塗布して熱処理することにより上記光沢層又は遮光層を形成することを特徴とする電磁調理器用ガラストッププレートの製造方法。
【請求項１２】
請求項１１において、上記ガラス組成物は、−１０〜３０×１０-7／℃（３０〜５００℃）の線熱膨張係数を有する低膨張ガラスであることを特徴とする電磁調理器用ガラストッププレートの製造方法。
【発明の詳細な説明】
【技術分野】
【０００１】
本発明は、調理器の上部に配置する調理器用のガラストッププレート及びその製造方法に関する。
【背景技術】
【０００２】
従来より、電磁調理器やガス調理器などの調理器の上部には、ガラス板よりなる調理器用トッププレートが設置されている。この調理器用トッププレートには、鍋などの被加熱物が設置され、該被加熱物は調理器内部の加熱装置により加熱調理できる。特に、電磁調理器は、安全性が高いため、近年ますますその需要が増加する傾向にあり、それに伴い調理器用トッププレートの需要も増大している。
【０００３】
このような調理器用トッププレートとしては、その意匠性を高めるために、基板ガラスに色彩を装飾する技術（特許文献１、２）が報告されている。
上記特許文献１に記載の技術は、内部構造物の隠蔽性を鑑みた場合、ラスター色の濃淡の色調変化が表現できるにとどまっていた。また、ラスター色で色調変化を実施するには、ラスター絵具を積層する必要があり、透光ガラス板本来の強度を損なうおそれがあった。また、艶なし（マット）・艶あり（ブライト）という表現はラスターの性質上困難であった。
【０００４】
また、上記特許文献２に記載の技術は、パール調材料とシリコーンレジンまたは、シリカ質ゾルとからなるパール調絵具を透光性低膨張ガラスセラミックスへ絵付けするものである。しかしながら、パール調絵具と遮光層での表現では、ブライトは表現できるが、マットの表現をすることができなかった。
そのため、艶のないマットな表現をすることができる装飾技術の確立が望まれていた。
【０００５】
【特許文献１】特開平３−０６５５３２号公報
【特許文献２】特開２００１−２１３６４２号公報
【発明の開示】
【発明が解決しようとする課題】
【０００６】
本発明は、かかる従来の問題点に鑑みてなされたものであって、基板ガラス本来の強度を失うことなく、艶のないマットの表現が可能な電磁調理器用ガラストッププレートを提供しようとするものである。
【課題を解決するための手段】
【０００７】
第１の発明は、透明低膨張ガラスからなる基板ガラスの裏面に、ガラス組成物からなるマット装飾用ガラスを１層又は複数層積層し、さらに、光沢層あるいは遮光層を１層又は複数層積層してなり、
上記基板ガラスは、線熱膨張係数が−１０〜３０×１０-7／℃（３０〜５００℃）であり、
上記マット装飾用ガラスは、線熱膨張係数が−１０〜３０×１０-7／℃（３０〜５００℃）であることを特徴とする電磁調理器用ガラストッププレートにある（請求項１）。
【０００８】
上記電磁調理器用ガラストッププレートは、上述したように、上記基板ガラスの裏面に、上記マット装飾用ガラスを１層又は複数層積層し、さらに、光沢層あるいは遮光層を１層又は複数層積層してある。即ち、上記基板ガラスと、光沢層あるいは遮光層との間に上記マット装飾用ガラスが存在することで、上記電磁調理器用ガラストッププレートは、艶のないマットな表現をすることが可能となった。
【０００９】
また、上記基板ガラスは、線熱膨張係数が−１０〜３０×１０-7／℃（３０〜５００℃）であり、上記マット装飾用ガラスは、線熱膨張係数が−１０〜３０×１０-7／℃（３０〜５００℃）である。
このように、上記基板ガラスと、上記マット装飾用ガラスの線熱膨張係数の差が小さいため、基板ガラスとマット装飾用ガラスとの熱膨張差に起因するクラックの発生を軽減することができ、基板ガラス本来の強度を失うことがない。そのため、本発明の電磁調理器用ガラストッププレートは、基板ガラス本来の強度を失うことなく、艶のないマットの表現が可能であるという優れた効果を得ることができた。
【００１０】
第２の発明は、透明低膨張ガラスからなる基板ガラスの裏面に、マット装飾用ガラスを１層又は複数層積層し、さらに、光沢層あるいは遮光層を１層又は複数層積層して電磁調理器用ガラストッププレートを製造する方法であって、
β−石英、β−スポジューメン、チタン酸アルミニウム、コーディエライト等の低膨張結晶を少なくとも１種以上含有するガラス組成物に有機樹脂を加えたペーストを、上記基板ガラスの裏面に塗布し、
７００〜９００℃の範囲で熱処理を行うことによりマット装飾用ガラスを形成し、
その後、上記光沢層又は遮光層を形成するためのペーストをさらに上記基板ガラスの裏面に塗布して熱処理することにより上記光沢層又は遮光層を形成することを特徴とする電磁調理器用ガラストッププレートの製造方法にある（請求項１１）。
【００１１】
本発明の電磁調理器用ガラストッププレートの製造方法は、上述したように、基板ガラスの裏面に、β−石英、β−スポジューメン、チタン酸アルミニウム、コーディエライト等の低膨張結晶を少なくとも１種以上含有するガラス組成物に有機樹脂を加えたペーストを塗布し、７００〜９００℃で熱処理することによりマット装飾用ガラスを形成する。
【００１２】
そして、上記光沢層又は遮光層を形成するためのペーストを、さらに上記基板ガラスの裏面に塗布して熱処理することにより、光沢層あるいは遮光層を１層又は複数層積層する。これにより、基板ガラス本来の強度を失うことなく、マット調の電磁調理器用ガラストッププレートを得ることができる。
【００１３】
上記マット装飾層の形成は、ガラス組成物を含有するペースト状にするため、例えば、スクリーン印刷法等の成膜性に優れた塗布方法を行うことができる。
また、上記有機樹脂としては、例えば、アクリル系樹脂、アミド系樹脂、アルキッド系樹脂、セルロース系樹脂等が挙げられる。
また、上記ペーストは、必要に応じて有機溶剤を含有しても良い。
【００１４】
また、上記光沢層又は遮光層の形成は、公知の様々な方法で行うことができる。上記遮光層は、例えば、ラスターペーストや、ガラス組成物と無機顔料とからなるペーストを塗布し、熱処理することで形成することができる。また、上記光沢層は、例えば、パール調材料とガラス組成物とからなるペーストや、パール調材料と、シリコーンレジンあるいはシリカ質ゾルとからなるペーストを塗布し、熱処理することで形成することができる。
【発明を実施するための最良の形態】
【００１５】
第１の発明の電磁調理器用ガラストッププレートは、上述したごとく、上記基板ガラスの線熱膨張係数が−１０〜３０×１０-7／℃（３０〜５００℃）の範囲から外れる場合には、調理用ガラストッププレートに用いる基板ガラスとして適していないという問題がある。
また、上記マット装飾用ガラスが、線熱膨張係数が−１０〜３０×１０-7／℃（３０〜５００℃）の範囲から外れる場合には、上記基板ガラスの線熱膨張係数との差が生じ、それが原因となり、クラックが発生し、電磁調理器用ガラストッププレートの強度劣化が生じるという問題がある。
【００１６】
本発明の上記ガラス組成物は、β−石英、β−スポジューメン、チタン酸アルミニウム、コーディエライト等の低膨張結晶を少なくとも１種以上含有することが好ましい（請求項２）。
【００１７】
上記ガラス組成物は、β−石英、β−スポジューメン、チタン酸アルミニウム、コーディエライト等の低膨張結晶を少なくとも１種以上含有するため、上記のごとく、熱膨張率が小さくなる。そのため、上記ガラス組成物をマット装飾用ガラスに採用することによって、基板ガラス本来の強度を失うことがないという優れた効果を得ることができる。
【００１８】
また、上記マット装飾用ガラスは、無機顔料を８０ｗｔ％以下含有することが好ましい（請求項３）。
この場合には、基板ガラス本来の強度を低下させることなく、上記マット装飾用ガラスを任意の色で表現することができ、意匠性を向上することができる。
また、上記無機顔料を８０ｗｔ％を超えて含有する場合には、基板ガラスとの密着性が悪くなるおそれがあり、光沢層や遮光層を積層する際、マット装飾用ガラスの一部が欠落するおそれがある。
【００１９】
上記無機顔料をとしては、例えば、白色無機顔料、黒色無機顔料、灰色無機顔料、黄色無機顔料、茶色無機顔料、緑色無機顔料、青色無機顔料、桃色無機顔料等がある。
具体的には、上記白色無機顔料としては、例えば、ＴｉＯ2、ＺｒＯ2、ＺｒＳｉＯ4、Ａｌ2Ｏ3、３Ａｌ2Ｏ3−２ＳｉＯ2、Ｌｉ2Ｏ・Ａｌ2Ｏ3・８ＳｉＯ2等が挙げられる。
【００２０】
また、上記黒色無機顔料としては、例えば、Ｃｒ−Ｆｅ系酸化物、Ｃｏ−Ｍｎ−Ｃｒ−Ｆｅ系酸化物、Ｃｏ−Ｎｉ−Ｃｒ−Ｆｅ系酸化物、Ｃｏ−Ｎｉ−Ｃｒ−Ｆｅ−Ｍｎ系酸化物等が挙げられる。
また、上記灰色無機顔料としては、例えば、Ｓｎ−Ｓｂ系酸化物、Ｓｎ−Ｓｂ−Ｖ系酸化物等が挙げられる。
【００２１】
また、上記黄色無機顔料としては、例えば、Ｓｎ−Ｖ系酸化物、Ｚｒ−Ｖ系酸化物、Ｚｒ−Ｓｉ−Ｐｒ系酸化物、Ｔｉ−Ｃｒ−Ｓｂ系酸化物等が挙げられる。
また、上記茶色無機顔料としては、例えば、Ｚｎ−Ａｌ−Ｃｒ−Ｆｅ系酸化物、Ｚｎ−Ｍｎ−Ａｌ−Ｃｒ−Ｆｅ系酸化物等が挙げられる。
【００２２】
また、緑色無機顔料としては、例えば、Ｃａ−Ｃｒ−Ｓｉ系酸化物、Ｃｒ−Ａｌ系酸化物、Ｃｏ−Ｚｎ−Ａｌ−Ｃｒ系酸化物、Ｚｒ−Ｓｉ−Ｐｒ−Ｖ系酸化物等が挙げられる。
また、上記青色粉末としては、例えば、Ｃｏ−Ａｌ−Ｚｎ系酸化物、Ｃｏ−Ａｌ系酸化物、Ｚｒ−Ｓｉ系酸化物等が挙げられる。
また、上記桃色無機顔料としては、例えば、Ｍｎ−Ａｌ系酸化物、Ｃａ−Ｓｎ−Ｓｉ−Ｃｒ系酸化物、Ｓｎ−Ｃｒ系酸化物、Ｚｒ−Ｓｉ−Ｆｅ系酸化物等が挙げられる。
これらの顔料は、所望の色を得るように任意の割合で混合することが可能である。
【００２３】
また、上記マット装飾用ガラスは、任意のパターンを形成するように積層されていることが好ましい（請求項４）。
この場合には、上記マット装飾用ガラスが積層されている部分では艶のないマットの表現となり、その他の部分は艶のあるブライトの表現をすることができるため、意匠性に優れたものとなる。
上記パターンとしては、例えば、ドット状、ライン状、ある面積をもったベタ等があり、グラデーション表現などの手法を取り入れることも可能である。
【００２４】
また、上記光沢層は、パール調材料とガラス組成物とからなるパール調絵具からなることが好ましい（請求項５）。
この場合には、基板ガラスの本来の強度を低下させることなく、意匠性を向上することができる。
【００２５】
また、上記パール調材料としては、例えば、酸化チタン、酸化ジルコニウム、酸化鉄等により、無機顔料を被覆したものを用いることが好ましい。
また、光沢層は、パール調材料とガラスとの合計含有量を１００ｗｔ％とした場合、無機顔料を外掛け２０ｗｔ％以下含有しても良い。
【００２６】
また、上記光沢層用のガラス組成物としては、上記マット装飾用ガラスに用いるガラス組成物と同様のものを採用することが好ましい。
【００２７】
また、上記光沢層は、パール調材料と、シリコーンレジンあるいはシリカ質ゾルとからなるパール調絵具からなることが好ましい（請求項６）。
この場合には、基板ガラスの本来の強度を低下させることなく、意匠性を向上することができる。
上記パール調材料としては、上述したパール調材料が挙げられる。
【００２８】
上記シリコーンレジンは、シロキサン結合を主骨格とする有機珪素化合物の重合体である。
また、シリカ質ゾルとしては、例えば、エチルシリケート等を加水分解して得られるシリカゾル、コロイド状シリカゾル等を用いることができる。
【００２９】
また、上記光沢層は、パール調材料とシリコーンレジンあるいはシリカ質ゾルとの合計含有量を１００ｗｔ％とした場合、無機顔料を外掛け２０ｗｔ％以下の範囲で含有しても良い。
【００３０】
また、上記遮光層は、ラスター彩からなることが好ましい（請求項７）。
上記ラスター彩としては、例えば、Ａｕ、Ｐｔ、Ｐｄ、Ｒｈ、Ｒｕ、Ｂｉ、Ｓｎ、Ｎｉ、Ｆｅ、Ｃｒ、Ｔｉ、Ｃａ、Ｓｉ、Ｂａ、Ｓｒ、Ｍｇ、Ａｇ、Ｚｒ、Ｉｎ、Ｍｎ等の有機金属化合物の希釈溶液が挙げられる。これら有機金属化合物希釈溶液は任意の割合で複数混合することができる。
【００３１】
また、上記遮光層は、無機顔料とガラス組成物とからなることが好ましい（請求項８）。
この場合には、基板ガラスの本来の強度を低下させることなく意匠性を向上することができる。
【００３２】
上記無機顔料としては、上述した無機顔料を用いることができる。
また、上記遮光層用のガラス組成物としては、上記マット装飾用ガラスに用いるガラス組成物と同様のものを採用することが好ましい。
【００３３】
また、上記基板ガラスは、β−石英固溶体やβ−スポジューメンを主結晶とする透明低膨張結晶化ガラス板であることが好ましい（請求項９）。
上記β−石英固溶体又はβ−スポジューメンを主結晶とする透明低膨張結晶化ガラス板は、特に電磁調理器用ガラストッププレートの基板ガラスとして適している。
【００３４】
また、電磁調理器用ガラストッププレートの調理面側の一部あるいは全面にガラス組成物からなる調理面装飾用ガラスが形成されていることが好ましい（請求項１０）。
この場合には、基板ガラス本来の強度を低下させることなく、意匠性を高めることができるという効果を得ることができる。
【００３５】
また、上記調理面装飾用ガラス用のガラス組成物としては、上記マット装飾用ガラスに用いるガラス組成物と同様のものを用いることが好ましい。より具体的な組成は、線熱膨張係数が−１０〜５０×１０-7／℃（３０〜５００℃）となるよう調整することが好ましい。
また、上記装飾層は無機顔料を３０ｗｔ％以下含有していても良い。
【００３６】
また、本発明の電磁調理器用ガラストッププレートは、上記光沢層あるいは遮光層の表面に接着剤を用いて温度センサーを接着させる場合がある。この場合には、接着剤が塗布される場所にさらに、ガラス層あるいは、耐熱樹脂を形成させても良い。
上記ガラス層は、無機顔料を１０ｗｔ％以下含有しても良く、また、上記耐熱樹脂は、無機顔料を５０ｗｔ％以下含有しても良い。
【００３７】
また、上記ガラス層は、上記マット装飾用ガラスに用いるガラス組成物と同様のものからなることが好ましい。該ガラス組成物のより具体的な組成は、β−石英、β−スポジューメン、チタン酸アルミニウム、コーディエライト等の低膨張結晶を少なくとも１種以上を含有し、線熱膨張係数が−１０〜３０×１０-7／℃（３０〜５００℃）となるよう調整することが好ましい。
また、上記耐熱樹脂としては、例えば、シリコーン樹脂、フェノール樹脂、ポリイミド樹脂などが挙げられる。
【００３８】
また、電磁調理器用ガラストッププレートの表面あるいは裏面の少なくとも一方に、導電層を形成していることが好ましい。
この場合には、上記電磁調理器用ガラストッププレートの調理面上で主な操作を可能とすることができる。
【００３９】
上記導電層は、例えば、カーボンペースト、無鉛はんだ、Ａｕ、Ｐｔ、Ｐｄのうち少なくとも一種類を含むラスターペースト、Ａｇ、Ａｕ、Ｐｔ、Ｐｄ等の貴金属粉末とガラスフラックス粉末をアクリル系樹脂、アミド系樹脂、アルキッド系樹脂、セルロース系樹脂で混錬したペースト、Ａｇ、Ａｕ、Ｐｔ、Ｐｄ等の貴金属粉末をシリコン樹脂、フェノール樹脂、ポリイミド等の樹脂と混錬したペースト、Ｚｎ−Ｓｎ金属系ペースト、及びＩｎ−Ｓｎ金属系ペースト等をスクリーン印刷法などによって塗布し、焼付けによって形成することができる。
【００４０】
また、調理面側から操作上の注意事項（取り扱い説明）が表示されるよう、上記電磁調理器用ガラストッププレートの一部分に遮光層や光沢層を形成しないか、もしくは、遮光層や光沢層の厚さを薄くするあるいは、遮光層、光沢層の代わりに、透明な耐熱樹脂やガラス層を形成しても良い。
この場合には、印加される電力量を表示するインジケーター調理面から明瞭に認識できる。その他、機能に対応して遮光性の調整を実施しても良い。
【００４１】
第２の発明の電磁調理器用ガラストッププレートの製造方法は、上述したように、基板ガラスの裏面に、β−石英、β−スポジューメン、チタン酸アルミニウム、コーディエライト等の低膨張結晶を少なくとも１種以上含有するガラス組成物を塗布し、７００〜９００℃の範囲で熱処理を行うことにより、マット装飾用ガラスを形成する。
【００４２】
７００℃未満で熱処理を行った場合には、上記ガラス組成物が溶け難く、マット装飾用ガラスが欠落するおそれがあり、一方、９００℃を超えて熱処理を行った場合には、上記基板ガラスが白濁するという問題がある。
【００４３】
また、上記ガラス組成物は、−１０〜３０×１０-7／℃（３０〜５００℃）の線熱膨張係数を有する低膨張ガラスであることが好ましい（請求項１２）。
【００４４】
この場合には、基板ガラスとマット装飾用ガラスとの線熱膨張係数差が小さくなる。そのため、緻密な皮膜であっても、表面からの加重に対して、強度劣化を抑制することができる電磁調理器用ガラストッププレートを製造することができる。
【実施例】
【００４５】
（実施例１）
本例は、本発明の電磁調理器用ガラストッププレートにかかる実施例について図１を用いて説明する。
本例は、透明低膨張ガラスからなる基板ガラス２の裏面２２に、ガラス組成物からなるマット装飾用ガラス３を１層又は複数層積層し、さらに、遮光層４を１層積層してなる。
上記基板ガラス２は、線熱膨張係数が−１０〜３０×１０-7／℃（３０〜５００℃）であり、上記マット装飾用ガラス３は、β−石英、β−スポジューメン、チタン酸アルミニウム、コーディエライト等の低膨張結晶を少なくとも１種以上含有し、線熱膨張係数が−１０〜３０×１０-7／℃（３０〜５００℃）である。
以下、これを詳説する。
【００４６】
本例の電磁調理器用ガラストッププレート１の製造方法について説明する。まず、ＳｉＯ2、Ａｌ2Ｏ3、Ｂ2Ｏ3、Ｌｉ2ＯをＳｉＯ2：５６．５ｗｔ％、Ａｌ2Ｏ3：２１．５ｗｔ％、Ｂ2Ｏ3：１３ｗｔ％、Ｌｉ2Ｏ：９ｗｔ％の混合比で含有するガラス組成物を作製した。
【００４７】
ここで、得られたガラス組成物は、β−スポジューメンを含有し、線熱膨張係数が１５×１０-7／℃（３０〜５００℃）の低膨張ガラスとなった。
【００４８】
上記ガラス組成物１００重量部と、有機樹脂１００重量部とを混錬してガラスペーストを作製した。そして、基板ガラス２の裏面２２全体に、上記ガラスペーストを、ステンレス＃４００メッシュを用いてスクリーン印刷法によって塗布し、８５０℃で熱処理として焼付けを行い、線熱膨張係数が１５×１０-7／℃（３０〜５００℃）のマット装飾用ガラス３を形成した。
上記有機樹脂としては、アクリル系樹脂を用い、上記基板ガラス２としては、主結晶がβ−石英固溶体であり、線熱膨張係数が−５×１０-7／℃（３０〜５００℃）である、商品名ネオセラムＮ−０を用いた。
【００４９】
次いで、ステンレス＃２５０メッシュを用いて、上記マット装飾用ガラス３の表面に、黒色のラスターペーストを塗布した。これを８５０℃にて再度焼付けし、遮光層４を形成した。ラスターペーストとしては、市販の黒色ラスターペーストを用いた。
これにより、黒色で艶のない黒色マットの電磁調理器用ガラストッププレート１を得ることができた。
【００５０】
（実施例２）
本例は、図２に示すごとく、実施例１におけるマット装飾用ガラス３を任意のパターンで積層した例である。
その他は、実施例１と同様である。
本例のマット装飾用ガラス１０２は、基板ガラス２の裏面２２に、実施例１と同様のガラスペーストを任意のパターンで、ステンレス＃４００メッシュを用いてスクリーン印刷法によって塗布し、８５０℃で焼付けすることで、線熱膨張係数が１５×１０-7／℃（３０〜５００℃）のマット装飾用ガラス３を形成した。
【００５１】
これにより、マット装飾用ガラス３上は黒色マット、他の部位は、艶のある黒色ブライトの電磁調理器用ガラストッププレート１０２を得ることができた。
【００５２】
（実施例３）
本例は、図３に示すごとく、実施例２における遮光層４を光沢層５に変更した例である。その他は、実施例２と同様である。
具体的には、パール調材料５１として、エンゲルハード製マグナパール＃３０００を使用し、このパール調材料５重量部と、ガラス粉末１５重量部と、有機溶剤７６重量部と、有機樹脂４重量部とを混錬してペースト状のパール調絵具を調整した。
上記マット装飾用ガラス３を形成した面に、上記パール調絵具をステンレス＃２５０メッシュを用いて、スクリーン印刷法によって塗布し、８５０℃で熱処理として焼付けを行い、光沢層５を形成した。
【００５３】
上記有機溶剤としては、ブチルセルソルブを用い、上記有機樹脂としては、増粘用のエチルセルロースを用いた。
これにより、マット装飾用ガラス３上はパール調マット、他の部位は、パール調ブライトの電磁調理器用ガラストッププレート１０３を得ることができた。
【００５４】
（実施例４）
本例は、図４に示すごとく、実施例２の基板ガラス２と遮光層４との間に光沢層５を形成した例である。
その他は実施例２と同様である。
【００５５】
具体的には、パール調材料５１として、エンゲルハード製マグナパール＃３０００を使用し、このパール調材料５重量部と、ガラス粉末１５重量部と、有機溶剤７６重量部と、有機樹脂４重量部とを混錬してペースト状のパール調絵具を調整した。
上記マット装飾用ガラス３を形成した面に、上記パール調絵具をステンレス＃２５０メッシュを用いて、スクリーン印刷法によって塗布し、８５０℃で熱処理として焼付けを行い、光沢層５を形成した。
上記有機溶剤としては、ブチルセルソルブを用い、上記有機樹脂としては、増粘用のエチルセルロースを用いた。
【００５６】
次いで、黒色のラスターペーストを、ステンレス＃２５０メッシュを用いて、スクリーン印刷法によって、上記光沢層５の表面に塗布した。これを、８５０℃で再度焼付けして遮光層４を形成した。ラスターペーストとしては、市販の黒色ラスターペーストを用いた。
これにより、マット装飾層３上はシルバーグレーのパール調マット、他の部位は、シルバーグレーのパール調ブライトの電磁調理器用ガラストッププレート１０４を得た。
【００５７】
（実施例５）
本例は、図５に示すごとく、実施例４の遮光層４を遮光層６に変更した例である。その他は実施例４と同様である。
本例における遮光層６は、パール調材料２０重量部と、無機顔料２０重量部（そのうち、白色無機顔料１８重量部、黒色無機顔料２重量部）と、ガラス組成物６０重量部と、有機樹脂１００重量部とを混錬し、ペースト状の遮光材料を調整した。この遮光材料をステンレス＃２５０メッシュを用いて、スクリーン印刷法によって、上記光沢層５の表面に塗布した。これを、８５０℃で再度焼付けして遮光層６を形成した。
【００５８】
上記パール調材料５１としては、エンゲルハード製マグナパール＃３０００を用い、無機顔料６１としては、白色無機顔料であるＴｉＯ2粉末、及び黒色無機材料であるＦｅ−Ｃｒ−Ｃｏ系酸化物を用い、上記有機樹脂としては、アクリル系樹脂を用いた。
これにより、マット装飾層上３はシルバーグレーのパール調マット、他の部位は、シルバーグレーのパール調ブライトの電磁調理器用ガラストッププレート１０５を得た。
【００５９】
（実施例６）
本例は、実施例４における光沢層５を変更した例である。その他は実施例４と同様である。
具体的には、パール調材料として、エンゲルハード製マグナパール＃３０００を使用し、このパール調材料５重量部と、シリコーンレジン（有機溶剤５０重量部含有）１５重量部と、有機溶剤７６重量部と、有機樹脂４重量部とを混錬してペースト状のパール調絵具を調整した。
【００６０】
実施例４と同様にマット装飾用ガラスを形成した面に、上記パール調絵具をステンレス＃２５０メッシュを用いて、スクリーン印刷法によって塗布し、８５０℃で熱処理として焼付けを行い、パール調材料とシリコーンレジンとからなる光沢層を形成した。
【００６１】
上記有機溶剤としては、ブチルセルソルブを用い、上記有機樹脂としては、増粘用のエチルセルロースを用いた。
これにより、マット装飾層上はシルバーグレーのパール調マット、他の部位は、シルバーグレーのパール調ブライトの電磁調理器用ガラストッププレートを得た。
【００６２】
（実施例７）
本例は、実施例５の光沢層を変更した例である。その他は実施例５と同様である。
具体的には、パール調材料として、エンゲルハード製マグナパール＃３０００を使用し、このパール調材料５重量部と、シリコーンレジン（有機溶剤５０重量部含有）１５重量部と、有機溶剤７６重量部と、有機樹脂４重量部とを混錬してペースト状のパール調絵具を調整した。
【００６３】
実施例５と同様にマット装飾用ガラスを形成した面に、上記パール調絵具をステンレス＃２５０メッシュを用いて、スクリーン印刷法によって塗布し、８５０℃で熱処理として焼付けを行い、パール調材料とシリコーンレジンとからなる光沢層を形成した。
【００６４】
上記有機溶剤としては、ブチルセルソルブを用い、上記有機樹脂としては、増粘用のエチルセルロースを用いた。
これにより、マット装飾層上はシルバーグレーのパール調マット、他の部位は、シルバーグレーのパール調ブライトの電磁調理器用ガラストッププレートを得た。
【００６５】
（比較例１）
本例は、実施例１のマット装飾用ガラスを変更した例である。
具体的には、混合比がＳｉＯ2：６５ｗｔ％、Ａｌ2Ｏ3：５ｗｔ％、Ｂ2Ｏ3：２５ｗｔ％、Ｌｉ2Ｏ：１ｗｔ％、Ｎａ2Ｏ：２ｗｔ％、Ｋ2Ｏ：２ｗｔ％のガラス組成物を作製した。
【００６６】
得られたガラス組成物は、線熱膨張係数は４０×１０-7／℃（３０〜５００℃）であった。
このガラス組成物と、実施例１と同様の基板ガラス、有機樹脂、及びラスターペーストを用いて、実施例１と同様の方法で電磁調理器用ガラストッププレートを作製した。
【００６７】
＜評価＞
本例では、上記実施例１〜実施例７、及び比較例１で作製した電磁調理器用ガラストッププレートについて、衝撃試験を行い、強度を評価した。
衝撃試験は、電磁調理器用ガラストッププレートとして使用した場合に、その上に鍋などが落下したことを想定して行った。
【００６８】
試験方法は、上記実施例１〜実施例７、及び比較例１で作製した電磁調理器用ガラストッププレートについて、厚み４ｍｍ、４００ｍｍ×５５０ｍｍ角の大きさのプレート（試料Ｅ１〜試料Ｅ７、及び試料Ｃ１）を用意し、角４箇所を２０ｍｍ角チップで支持し固定した。
【００６９】
その後、上記プレートに５００ｇの硬球を落下させ、基板ガラスと装飾用ガラスの状態を観察し、強度を評価した。また、落下の高さは、５０ｍｍから開始し、４００ｍｍまで、５０ｍ毎高くしていく。
評価結果は表１に示す。○を合格、×を不合格とする。
また、４００ｍｍで合格の場合には、実用上問題ない強度ということができる。
【００７０】
（評価基準）
○：クラックや割れが発生しない場合
×：クラックや割れが発生した場合
【００７１】
【表１】
2008016318.tif 000003
【００７２】
表１に示すごとく、本発明の実施例である試料Ｅ１〜試料Ｅ７は、衝撃試験において良好な結果を示した。これより、基板ガラス本来の強度を失うことなく、マット調の電磁調理器用ガラストッププレートが得られた。
【００７３】
また、表１より知られるごとく、本発明の比較例としての試料Ｃ１は、マット装飾用ガラスの線熱膨張係数が、本発明の上限を上回る。そのため、基板ガラスと裏面装飾用ガラスとの熱膨張差が大きくなるため、高さ３００ｍｍからの落下でクラックや割れが発生し、不合格であった。
【図面の簡単な説明】
【００７４】
【図１】実施例１における、電磁調理器用ガラストッププレートを示す説明図。
【図２】実施例２における、電磁調理器用ガラストッププレートを示す説明図。
【図３】実施例３における、電磁調理器用ガラストッププレートを示す説明図。
【図４】実施例４における、電磁調理器用ガラストッププレートを示す説明図。
【図５】実施例５における、電磁調理器用ガラストッププレートを示す説明図。
【符号の説明】
【００７５】
１  電磁調理器用ガラストッププレート
２  基板ガラス
２２  裏面
３  マット装飾用ガラス
４  遮光層
【図１】
2008016318.tif 000004
【図２】
2008016318.tif 000005
【図３】
2008016318.tif 000006
【図４】
2008016318.tif 000007
【図５】
2008016318.tif 000008